(57)【特許請求の範囲】
【請求項１】
壁紙装飾側層と壁面貼り付け層とからなる２層構造の壁紙裏打ち用不織布において、各層にパルプ繊維と繊維状バインダーと有機繊維とを含み、有機繊維と繊維状バインダーの含有量が、不織布を構成する全繊維に対して、１８〜３０質量％であり、壁紙装飾層側の繊維状バインダーとしてのみポリビニルアルコール繊維を含有し、壁紙装飾側層において、パルプ繊維を７０〜８２質量％、繊維状バインダーとしてのポリビニルアルコール繊維を５〜１０質量％、該ポリビニルアルコール繊維を含めた繊維状バインダーを１３〜２０質量％、有機繊維を５〜１０質量％含有し、壁面貼り付け層において、パルプ繊維を７０〜８２質量％、繊維状バインダーを９〜１５質量％、有機繊維を９〜１５質量％含有してなり、無機顔料と高分子バインダーを主体とした被覆層で両面が被覆され、該被覆層の両面の付着量が１８．５〜２５．０ｇ／ｍ２であることを特徴とする壁紙裏打ち用不織布。
【請求項２】
２３℃、５分間の水浸漬において、壁紙裏打ち用不織布のＣＤ方向における伸び率が０．１〜０．７％である請求項１記載の壁紙裏打ち用不織布。
【請求項３】
裏打ち用不織布の不透明度が８６％以上である請求項１または２記載の壁紙裏打ち用不織布。
【発明の詳細な説明】
【技術分野】
【０００１】
本発明は、壁紙裏打ち紙として使用される壁紙裏打ち用不織布およびその製造方法に関する。
【背景技術】
【０００２】
一般に用いられている壁紙は、裏打ち紙の上に、塩化ビニル樹脂、オレフィン系樹脂、紙などに印刷やエンボス加工などによる意匠を施した装飾層を印刷、塗工、貼り合わせ等の方法で積層することで構成されている。壁紙を壁に施工する際、裏打ち紙の裏面または壁面に澱粉、酢酸ビニルエマルジョン、メチルセルロース等の水溶性の糊を塗工し、石膏ボードやコンクリート等の壁面に貼り付けられる。
【０００３】
また、近年、居住空間の高級化と多様化が進んでおり、これに伴い既存住宅のリフォームによる壁紙の貼り替え需要が多くなってきている。リフォームを行う際に問題となるのは、壁紙を壁から剥がす際の作業性である。従って、壁紙を壁面から剥がす際の剥離強度が弱い、所謂ピール特性に優れた壁紙が求められている。
【０００４】
ピール特性に優れた壁紙として、壁紙裏打ち紙上に合成樹脂装飾層を設けてなる壁紙であって、パルプ繊維と充填剤を主体として抄造された裏打ち紙の両面に無機質粉末を主体とした被覆層を設けた壁紙が開示されている（例えば、特許文献１参照）。この壁紙では、被覆層を設けることによって、合成樹脂装飾層や糊が裏打ち紙に染み込むことがなく、また、被覆層が補強層としての役割を果たすため、ピール特性が向上している。また、パルプと無機顔料からなる原紙に難燃剤とアクリル系エマルジョンが含浸され、紙層剥離強度を高めた壁紙裏打ち紙も開示されている（例えば、特許文献２参照）。しかしながら、パルプ繊維と充填剤や無機顔料とを主体とする壁紙裏打ち紙では、糊を塗工した際や壁に壁紙を貼り付けた後の乾燥する際に、壁紙裏打ち紙が伸縮することやカールすることがあった。また、層間強度も不十分であり、壁紙を剥がす際に、壁面に壁紙の一部がランダムに残り作業性を低下させるばかりではなく、貼り替え後の仕上がりに凹凸ができてしまうという問題があった。
【０００５】
糊塗工時や乾燥時における伸縮やカールを抑制すると共に、ピール特性にも優れた壁紙を提供することを目的として、例えば、パルプ成分と合成樹脂成分を混抄してなる壁紙裏打ち紙を使用し、糊がメチルセルロース系糊であり、壁紙裏打ち紙の層間剥離強度が壁紙からの壁紙の剥離強度よりも大きい壁紙が開示されている（例えば、特許文献３参照）。また、パルプ繊維と合成繊維を含有し、合成繊維が、芯部が融点２００℃以上のポリエステル、鞘部が軟化点１００℃以上１５０℃以下のポリエチレンまたは低融点ポリエステルからなる芯鞘繊維である壁紙裏打ち紙が開示されている（例えば、特許文献４参照）。しかしながら、パルプ繊維に単に合成繊維を添加した壁紙用裏打ち紙では、パルプ繊維と充填剤や無機顔料とを主体とする壁紙裏打ち紙よりは伸縮やカールが抑制され、層間強度も強いものの、壁面に壁紙の一部がランダムに残る問題は完全には解決できていなかった。また、壁紙裏打ち紙には装飾層を設ける面と壁面に貼り付ける面があり、各面で求められる機能は当然異なるにもかかわらず、特許文献１〜４に記載されている単層の裏打ち紙では機能分離ができておらず、特に糊を塗工して壁面に貼り付ける面と壁面との剥がれの問題しか考慮されていないため、装飾層を設ける面における印刷や塗工に対する適性については課題が残っていた。
【０００６】
カールや伸縮が抑制され、装飾層を設ける面と壁面に貼り付ける面での機能分離がされている壁紙裏打ち紙として、パルプ繊維と繊維状バインダーとを含む第１層と有機繊維とパルプ繊維と繊維状バインダーとを含む第２層とからなり、第１層が壁面に貼り付ける層である壁紙裏打ち用抄き合わせ不織布が開示されていて、２層構造でありながらも、不織布の層間で剥離が起こらず、ピール特性に優れていることが記載されている（例えば、特許文献５参照）。また、特許文献５では、第２層の繊維状バインダーとしてポリビニルアルコール繊維を使用した場合、毛羽立ちが少ない平滑な面が得られ、装飾層を設けるための加工適性に優れていることが記載されている。さらに、第２層表面に顔料が付与されることによって、毛羽立ちの抑制や装飾層形成時の目止め等の効果が得られることも記載されている。しかしながら、特許文献５の壁紙裏打ち用不織布においても、壁紙への貼り付けの条件によっては、糊部分で壁紙を均一に剥離することができず、一部の壁紙が残ってしまう場合があった。
【先行技術文献】
【特許文献】
【０００７】
【特許文献１】特開平４−１０８２００号公報
【特許文献２】特開２００３−３４００号公報
【特許文献３】特開２００５−１５４９６８号公報
【特許文献４】特開２０１１−２０８３２３号公報
【特許文献５】特開２００９−１７９９００号公報
【発明の概要】
【発明が解決しようとする課題】
【０００８】
本発明の課題は、２層構造でありながらも、不織布の層間で剥離が起こらず、壁紙を剥がす際にも壁面に壁紙が残らないという効果をさらに高めた壁紙裏打ち用不織布を提供するものである。
【課題を解決するための手段】
【０００９】
本発明者らは、この課題を解決するため研究を行った結果、
（１）壁紙装飾側層と壁面貼り付け層とからなる２層構造の壁紙裏打ち用不織布において、各層にパルプ繊維と繊維状バインダーと有機繊維とを含み、有機繊維と繊維状バインダーの含有量が、不織布を構成する全繊維に対して、１８〜３０質量％であり、壁紙装飾層側の繊維状バインダーとしてのみポリビニルアルコール繊維を含有し、壁紙装飾側層において、パルプ繊維を７０〜８２質量％、繊維状バインダーとしてのポリビニルアルコール繊維を５〜１０質量％、該ポリビニルアルコール繊維を含めた繊維状バインダーを１３〜２０質量％、有機繊維を５〜１０質量％含有し、壁面貼り付け層において、パルプ繊維を７０〜８２質量％、繊維状バインダーを９〜１５質量％、有機繊維を９〜１５質量％含有してなり、無機顔料と高分子バインダーを主体とした被覆層で両面が被覆され、該被覆層の両面の付着量が１８．５〜２５．０ｇ／ｍ２であることを特徴とする壁紙裏打ち用不織布、
（２）２３℃、５分間の水浸漬において、壁紙裏打ち用不織布のＣＤ方向における伸び率が０．１〜０．７％である（１）記載の壁紙裏打ち用不織布、
（３）裏打ち用不織布の不透明度が８６％以上である（１）または（２）記載の壁紙裏打ち用不織布、
を見出した。
【発明の効果】
【００１０】
本発明によれば、裏打ち紙と装飾層の積層構造からなる壁紙における裏打ち紙として使用される壁紙裏打ち用不織布に関し、２層構造でありながらも、不織布の層間で剥離が起こらず、壁紙を剥がす際にも壁面に壁紙が残らないという効果をさらに高めた壁紙裏打ち用不織布を提供することができる。
【発明を実施するための形態】
【００１１】
以下、本発明を詳細に説明する。本発明の壁紙裏打ち用不織布は、壁紙装飾側層（以下、「装飾側層」と記す場合がある）と壁面貼り付け層（以下、「貼り付け層」と記す場合がある）とからなる２層構造である。石膏ボードやコンクリート等からなる壁面または壁紙用裏打ち用不織布の貼り付け層に塗布された糊によって、壁面に貼り付けられる。本発明の壁紙裏打ち用不織布は、装飾側層も貼り付け層も、パルプ繊維と繊維状バインダーと有機繊維を含む。
【００１２】
本発明の壁紙裏打ち用不織布は、パルプ繊維を含むことで、繊維状バインダーを含んでいても、親水性に調整されている。また、適度に叩解されたパルプ繊維を用いることにより繊維間に一定の空隙部を有し、吸水性が調整されている。パルプ繊維の叩解度は、３００ｍｌＣＳＦ以上が好ましく、４００ｍｌＣＳＦ以上がより好ましい。叩解度が３００ｍｌＣＳＦ未満の場合には、空隙部分が少なくなって吸水性が低下することがあり、糊が入り込みにくくなって直ぐに乾いてしまい、作業性が低下する場合がある。
【００１３】
パルプ繊維は、植物繊維として、針葉樹パルプ、広葉樹パルプなどの木材パルプや藁パルプ、竹パルプ、リンターパルプ、ケナフパルプなどの木本類、草本類を含むものとする。これらの繊維は、本発明の性能を阻害しない範囲であれば、フィブリル化されていてもなんら差し支えない。さらに、古紙、損紙などから得られるパルプ繊維等を使用してもよい。各層におけるパルプ繊維の含有量は、各層の全繊維量に対して、７０〜８２質量％が好ましく、７５〜８０質量％がより好ましい。７０質量％未満の場合、強度維持、壁紙としての寸法安定性は良好であるが、空隙部が多くなって、糊の必要量が増すことがある。一方、８２質量％を超えると、壁紙としての寸法安定性が得られなく、施工時に目隙き等の問題発生の原因となり得る場合がある。
【００１４】
各層に配合される繊維状バインダーは、断面が扁平なパルプ繊維とは異なり、真円状または真円状に近い形状であり、パルプ繊維同士の間に存在させることによって、空隙部を増す働きをすると共に、耐水性に乏しいパルプ繊維同士を接着させることによって湿潤状態においても強度を維持する働きがある。本発明において、装飾側層に配合される繊維状バインダーの含有量は、装飾側層の全繊維量に対して、１３〜２０質量％が好ましく、１５〜２０質量％がより好ましい。貼り付け層に配合される繊維状バインダーの含有量は、貼り付け層の全繊維量に対して、９〜１５質量％が好ましく、１０〜１５質量％がより好ましい。繊維状バインダーの含有量が好ましい範囲よりも少ない場合、湿潤状態下での強度維持が困難となり、抄造時の紙切れ等が問題となる。一方、好ましい範囲を超えると、強度維持は良好であるが、抄造時乾燥時にヤンキードライヤーからの剥離不良の原因を招き抄造が困難となる。
【００１５】
繊維状バインダーの繊度は、０．１〜５．６デシテックスが好ましく、０．６〜３．３デシテックスがより好ましく、１．１〜２．２デシテックスがさらに好ましい。０．１デシテックス未満の場合、不織布が緻密で薄いものになってしまうことがある。一方、５．６デシテックスを超えた場合、パルプ繊維との接点が少なくなり、湿潤状態下での強度維持が困難になることがあるばかりでなく、均一な地合いが取れないことがある。繊維状バインダーの繊維長は、１〜２０ｍｍが好ましく、２〜１５ｍｍがより好ましく、３〜１０ｍｍがさらに好ましい。１ｍｍ未満の場合、抄造時に抄紙ワイヤーから抜け落ちることがあり、十分な強度が得られないことがある。一方、２０ｍｍを超えた場合、水に分散する際にもつれ等を起こすことがあり、均一な地合いが得られないことがある。
【００１６】
繊維状バインダーとしては、単成分からなる単繊維の他、芯鞘繊維（コアシェルタイプ）、並列繊維（サイドバイサイドタイプ）、放射状分割繊維などの複合繊維が挙げられる。複合繊維は、皮膜を形成しにくいので、不織布の空隙部を保持したまま、耐水強度を向上させることができる。繊維状バインダーとしては、例えば、ポリプロピレンの短繊維、ポリエステルの短繊維、ポリプロピレン（芯）とポリエチレン（鞘）の組み合わせ、ポリプロピレン（芯）とエチレンビニルアルコール（鞘）の組み合わせ、高融点ポリエステル（芯）と低融点ポリエステル（鞘）の組み合わせが挙げられる。また、ポリエチレン等の低融点樹脂のみで構成される単繊維（全融タイプ）や、ポリビニルアルコール（ＰＶＡ）繊維のような繊維状バインダーも使用することができる。特に、芯鞘繊維が空隙部確保と強度発現の両方を備えているので好ましい。
【００１７】
有機繊維は、パルプ繊維と繊維状バインダー以外の合成繊維である。空隙部を埋め易い断面形状が扁平な繊維よりも、断面形状が真円に近い繊維の方が好ましい。有機繊維を配合することによって、水浸漬における伸縮を抑え、壁紙施工時の寸法安定性にも寄与することができる。有機繊維としては、再生繊維としてのレーヨン、キュプラ、リヨセル繊維等が、半合成繊維としては、アセテート、トリアセテート、プロミックスが、合成繊維としては、ポリオレフィン系、ポリアミド系、ポリアクリル系、ビニロン系、ビニリデン、ポリ塩化ビニル、ポリエステル系、ナイロン系、ベンゾエート、ポリクラール、フェノール系などの繊維が挙げられる。各層における有機繊維の含有量は特に限定しないが、装飾側層に配合される有機繊維の含有量は、装飾側層の全繊維量に対して、５〜１０質量％が好ましい。貼り付け層に配合される有機繊維の含有量は、貼り付け層の全繊維量に対して、９〜１５質量％が好ましい。原布に配合される有機繊維の含有量が、原布全繊維量に対して９〜１２質量％がより好ましい。有機繊維の含有量が好ましい範囲より少ない場合、パルプ繊維リッチとなり、寸法安定性が維持できなくなる場合がある。一方、好ましい範囲を超えると、壁面からの剥離が軽くなり過ぎる問題が発生することがある。
【００１８】
有機繊維の繊度は、０．１〜１１デシテックスが好ましく、０．６〜２．２デシテックスがより好ましい。０．１デシテックス未満の場合、不織布が緻密で薄いものになってしまうことがある。一方、２．２デシテックスを超えた場合、抄紙工程での表面毛羽抑制ができない場合がある。有機繊維の繊維長は、１〜２０ｍｍが好ましく、２〜１５ｍｍがより好ましく、３〜１０ｍｍがさらに好ましい。１ｍｍ未満の場合、抄造時に抄紙ワイヤーから抜け落ちることがある。一方、２０ｍｍを超えた場合、水に分散する際にもつれ等を起こすことがあり均一な地合いが得られないことがある。
【００１９】
本発明において、各層には、パルプ繊維、繊維状バインダー、有機繊維に加えて、必要に応じて、性能を阻害しない範囲で、金属繊維、ガラス繊維、岩石繊維等の無機繊維を加えることができる。
【００２０】
本発明の壁紙裏打ち用不織布の装飾側層における層表面は、発泡性ポリ塩化ビニル樹脂等が表面に塗工されたり、印刷がなされたりする面であることから、この層表面には繊維の毛羽は好ましくなく、抄紙工程のヤンキードライヤーでの乾燥時に表面を平滑にし、繊維の毛羽立ちを押さえる必要がある。そのため、装飾側層が繊維状バインダーとしてＰＶＡ繊維を含有することによって、毛羽立ちのより少ない平坦な表面が得られることから、塗工や印刷時の影響が少なくなる。
【００２１】
ＰＶＡ繊維は、ＰＶＡ原料を用いて製造した繊維であり、常温の水ではほとんど溶解しないで繊維形態を保っているが、抄紙後のヤンキードライヤー面に表面が接して加熱されると容易に溶解し始め、その瞬間にタッチロールのごとき設備で加圧することにより、繊維間にまたがって繊維状バインダーとなり、その後の脱水乾燥によって再凝固し、芯鞘繊維のみでは得られない毛羽立ちの少ない平滑な面が得られる。また、高温水中でなければ容易に離れない強力な紙層構成繊維となる。装飾側層におけるＰＶＡ繊維の含有量は、特に限定しないが、装飾側層の全繊維量に対して、層全体に対して、５〜１０質量％が好ましく、装飾側層に含有される有機繊維と同等質量比率若しくはそれ以上の質量比率で含有されることがより好ましい。ＰＶＡの含有量が５質量％未満の場合、装飾層の表面繊維の毛羽立ちを押さえることが困難となる場合がある。１０質量％を超えた場合、装飾層の加工が困難になるばかりではなく、層内の強度にも影響を及ぼし、スムーズな剥離ができない場合がある。
【００２２】
このＰＶＡ繊維の接着力に及ぼす影響は色々考えられるが、大別して水中軟化点、繊度、繊維長の３点から考えることができる。まず、水中軟化点について説明する。水中軟化点は、実際抄紙の場合、湿紙がドライヤーにより熱を受け、繊維状バインダーが溶け始めて接着機能を示す温度を大体示している。水中軟化点の低いＰＶＡ繊維を使用する程、接着の前提条件である繊維状バインダーの溶解が容易となり接着効果が大きくなる。水中軟化点の低い方が、接着効果の点からはよいが、ドライヤーへの付着は起こり易い。ＰＶＡ繊維が溶解するためには、その水中軟化点以上に湿紙の温度が高くなる必要があり、従って乾燥温度が高い程接着効果が大きく、強度は向上する。湿紙中の水温がＰＶＡ繊維の水中軟化点以下では、繊維状バインダーの溶解が起こらず、従ってバインダー効果はまったく失われる。ヤンキードライヤーの場合、ドライヤーのスチーム温度は１００〜１６０℃程度で、これに接触している湿紙の温度は６０〜９０℃と考えられるから、ＰＶＡ繊維の水中軟化点として６５〜８５℃のものを選定すると十分な接着力を得ることができる。
【００２３】
次に、繊度については、細くなるに従って強度は向上する。このことは同一質量比で添加した場合、細い繊維を用いると、添加本数が多くなって接着点の数が増えるため、接着力が大きくなるからである。但し、あまり繊度が小さくなり過ぎると、不織布が緻密になり過ぎることがある。ＰＶＡ繊維の繊度は、特に限定しないが、０．１〜５．６デシテックスが好ましく、０．３〜３．３デシテックスがより好ましく、０．６〜２．２デシテックスがさらに好ましい。最後に、ＰＶＡ繊維の繊維長は、１〜２０ｍｍが好ましく、２〜１５ｍｍがより好ましく、３〜１０ｍｍがさらに好ましい。１ｍｍ未満の場合、抄造時に抄紙ワイヤーから抜け落ちることがあり、十分な強度が得られないことがある。一方、２０ｍｍを超えた場合、水に分散する際にもつれ等を起こすことがあり均一な地合いが得られないことがある。
【００２４】
本発明において、有機繊維と繊維状バインダーの含有量が、不織布を構成する全繊維に対して、１８〜３０質量％であり、２０〜２９質量％であることがより好ましい。有機繊維と繊維状バインダーの含有量が１８質量％未満の場合、寸法安定性が悪くなるばかりか、各層表面の毛羽立ちさらには剥離性が目標品質を捉えられないという問題が起こる。また、３０質量％を超えると、剥離性が良過ぎることで、壁紙施工時に問題が起こる。
【００２５】
本発明において、被覆層を設ける前の壁紙裏打ち用不織布原布は、湿式抄造法で製造することができる。湿式抄造法で使用される抄紙機としては、例えば、長網抄紙機、円網抄紙機、傾斜ワイヤー式抄紙機を用いることができる。これらの抄紙機は、単独でも使用できるし、同種または異種の２機以上の抄紙機がオンラインで設置されているコンビネーション抄紙機を使用しても良い。また、本発明の壁紙裏打ち用不織布は２層構造であり、各々の抄紙機で抄き上げた湿紙を積層する抄き合わせ法や、一方のシートを形成した後に、該シートの上に繊維を分散したスラリーを流延する方法等で製造することができるが、層間剥離が起こりにくいことから、抄き合わせ法が好ましい。
【００２６】
壁紙裏打ち用不織布原布は、例えば、以下のように製造することができる。装飾側層は、パルプ繊維、繊維状バインダー、有機繊維、必要に応じてサイズ剤等を混合分散した後、パルプスラリーとして貯蔵タンクに送り、装飾側層用として一定量ずつ抄紙機に送り、目標の坪量となるように装飾側層を先に抄造する。次に、貼り付け層は、パルプ繊維、繊維状バインダー、必要に応じてサイズ剤等を混合分散した後、貯蔵タンクに送り、このスラリーを貼り付け層用として一定量ずつ抄紙機に送り、先に抄造した装飾側層に貼り付け層の目標の坪量となるように抄合わせる。さらに、この抄合わせたシートをプレス後、装飾側層面がヤンキードライヤー面に当たるようにして乾燥し、壁紙裏打ち用不織布原布とすることができる。
【００２７】
本発明の壁紙裏打ち用不織布原布には、必要に応じてサイズ剤を配合することができる。サイズ剤としては、本発明の所望の効果を損なわないものであれば、強化ロジンサイズ剤、ロジンエマルジョンサイズ剤、石油樹脂系サイズ剤、合成サイズ剤、中性ロジンサイズ剤、アルキルケテンダイマー（ＡＫＤ）など公知のサイズ剤のいずれをも用いることができる。
【００２８】
この他に、本発明の所望の効果を損なわない範囲で、従来から使用されている各種アニオン性、ノニオン性、カチオン性、あるいは両性の歩留り向上剤、濾水剤、分散剤、紙力向上剤や粘剤が必要に応じて適宜選択して使用される。なお、ｐＨ調整剤、消泡剤、ピッチコントロール剤、スライムコントロール剤等の抄紙用内添助剤を目的に応じて適宜添加することも可能である。
【００２９】
また、必要に応じて、クレー、カオリン、焼成カオリン、タルク、炭酸カルシウム、二酸化チタン等の填料や、水酸化アルミニウム、水酸化マグネシウム等の自己消火性を有する填料等も配合できる。
【００３０】
本発明の壁紙裏打ち用不織布における被覆層は、無機顔料と高分子バインダーを主体としている。無機顔料としては、クレー、カオリン、焼成カオリン、炭酸カルシウム、タルク、二酸化チタン等の水分散性の良い無機顔料が使用できる。しかしながら、壁紙の特性の一つである不透明性を重視した場合には、二酸化チタンが有用となる。また、被覆層における無機顔料の含有量は、６０〜７０質量％が好ましく、６５〜７０質量％がより好ましい。６０質量％未満だと、付着量が乗らず、不透明度の低下を招く場合がある。また、７０質量％超だと、顔料の分散不良、使用する高分子バインダー減に伴う後加工での粉落ちの恐れがある。
【００３１】
本発明の壁紙裏打ち用不織布は、被覆層で両面が被覆されている。例えば、装飾側層のみが被覆層で被覆されている場合、貼り付け層において剥離不良が発生する場合がある。逆に、貼り付け層のみが被覆層で被覆されている場合には、装飾加工時に毛羽立ちや表面の凹凸により図柄に問題が発生する場合がある。
【００３２】
また、被覆層に含有される高分子バインダーには、塩化ビニル共重合体、酢酸ビニル共重合体、アクリル系樹脂、スチレン・ブタジエン・ラバー、メタクリレート・ブタジエン・ラバー等の高分子バインダーを使用することができる。これらのバインダーは、エマルジョンであることが好ましい。本発明の壁紙裏打ち用不織布が壁紙に加工される場合、装飾層として塩化ビニル共重合体が使用されることが多く、乾燥時に２００℃以上の熱がかかるため、被覆層の高分子バインダーとしては、耐熱性の高いアクリル系樹脂の使用が有効である。被覆層における高分子バインダーの含有量は、２０〜３０質量％が好ましく、２０〜２５質量％がより好ましい。２０質量％未満だと、無機顔料の粉落ちを招く場合があり、３０質量超だと、無機顔料比率が下がり、不透明度を満足できないことがあるばかりか、壁面との剥離性にも影響を及ぼす場合がある。
【００３３】
さらに、被覆層の塗工液における液安定性を増すため、保水剤、増粘剤等の助剤を添加しても問題ない。例えば、被覆層の塗工液にポリビニルアルコール樹脂を添加して、増粘、保水効果を持たせることができる。被覆層における助剤の配合量は、５〜１０質量％が好ましく、５〜７質量％がより好ましい。５質量％未満だと、保水や増粘効果が得られない場合があり、１０質量％を超えると、塗工液の濃度が薄くなり、目標の付着量が得られ難くなる。
【００３４】
本発明において、被覆層の付着量は、両面の合計固形分質量で、１８．５〜２５．０ｇ／ｍ２であることを特徴としている。付着量が１８．５ｇ／ｍ２未満だと、目標としている不透明度が得られず、２５．０ｇ／ｍ２超だと、壁面からの剥離が軽過ぎ、施工最中に壁紙がめくれる問題を発生させる場合がある。
【００３５】
被覆層を設ける方法としては、抄紙工程の中間に設置された２ロールサイズプレス、ゲートロールコーター、エアナイフコーター、ブレードコーター、コンマコーター、バーコーター、グラビアコーター、キスコーター等の含浸または塗工装置による処理が可能であるが、これに限定されるものではない。また、抄紙後にオフマシン装置での含浸または塗工処理も可能である。
【００３６】
本発明の壁紙裏打ち用不織布において、装飾側層と貼り付け層の両方が有機繊維を含むことによって、層間剥離が起こりにくいという効果が得られる。また、有機繊維を含有する貼り付け層面が被覆層で被覆されることによって、壁紙を剥がす際に、糊部分で剥離し易くなり、例えば、糊の接着力が高かった場合や壁紙が日光や熱によって劣化した場合であっても、層間剥離することなく、糊部分で壁紙を剥がし易いという効果が得られる。
【００３７】
本発明の壁紙裏打ち用不織布原布の坪量は、特に限定しないが、３０ｇ／ｍ２以上が好ましく、６０ｇ／ｍ２以上がより好ましい。３０ｇ／ｍ２未満では、引張強度、硬さに問題があり、塗工や印刷の際にカールの発生や断紙を起こす恐れがある。一方、カールや断紙の抑制効果は、坪量が２００ｇ／ｍ２を超えた領域ではほとんど変わらないため、坪量は２００ｇ／ｍ２以下であることが好ましく、１５０ｇ／ｍ２以下でもよい。
【００３８】
装飾側層の坪量は、２０ｇ／ｍ２以上が好ましく、３５ｇ／ｍ２以上がより好ましい。２０ｇ／ｍ２未満の場合、均一な地合いを得ることが困難となり、乾燥後の表面毛羽立ちが発生する恐れがある。湿式抄造法における２層抄き合わせ法において、装飾側層の坪量が重過ぎると、抄造時の安定性が損なわれるため坪量は１００ｇ／ｍ２以下とすることが好ましい。また、１００ｇ／ｍ２を超えた領域では、毛羽立ちの抑制効果はほとんど変わらないことからも、装飾側層の坪量は１００ｇ／ｍ２以下とすることが好ましい。
【００３９】
貼り付け層の坪量は、１０ｇ／ｍ２以上が好ましく、２０ｇ／ｍ２以上がより好ましい。１０ｇ／ｍ２未満の場合、均一な地合いを得ることが困難となり、また、糊が装飾側層にまで達する恐れがある。一方、糊の浸透を抑制する効果は、坪量が１００ｇ／ｍ２を超えた領域ではほとんど変わらないため、貼り付け層の坪量は１００ｇ／ｍ２以下とすることが好ましく、８０ｇ／ｍ２以下としてもよい。
【００４０】
本発明の壁紙裏打ち用不織布の貼り付け層は、石膏ボードやコンクリート等の壁面に接着される面であり、装飾側層は印刷されたり、発泡性ポリ塩化ビニル樹脂を塗工されたりする面である。坪量比率は、特に限定されないが、壁紙としての印刷適性、塗工適性、ボリューム感を付与することを考慮して、貼り付け層より装飾側層の坪量を大きくすることが好ましい。
【実施例】
【００４１】
以下実施例によって本発明をさらに詳しく説明するが、本発明はこの実施例に限定されるものではない。なお、実施例中の部数や百分率は質量基準である。
【００４２】
実施例１
パルパー分散タンク中の水に５００ｍｌＣＳＦに叩解したＮＢＫＰ（パルプ繊維）、芯鞘繊維状バインダー（商品名：メルティー（登録商標）４０８０、ユニチカ株式会社製、２．２デシテックス×５ｍｍ）、有機繊維（帝人ファイバー株式会社製、ポリエステル繊維、０．６デシテックス×５ｍｍ）、ＰＶＡ繊維状バインダー（商品名：ＶＰＢ１０７、株式会社クラレ製、１．０デシテックス×３ｍｍ）を７５：１０：５：１０の比率で投入して１０分間混合分散した後、貯蔵タンクに送り、抄紙ヘッドタンクから坪量４０ｇ／ｍ２となるような抄造条件で、装飾側層を抄造した。パルプの叩解度は、ＪＩＳ  Ｐ  ８１２１に準じたカナダ標準濾水度を測定した。
【００４３】
別のパルパー分散タンク中の水に５００ｍｌＣＳＦに叩解したＮＢＫＰ（パルプ繊維）、芯鞘繊維状バインダー（商品名：メルティー４０８０、ユニチカ株式会社製、２．２デシテックス×５ｍｍ）、有機繊維（帝人ファイバー株式会社製、ポリエステル繊維、０．６デシテックス×５ｍｍ）を７２：１４：１４の比率で投入して１０分間混合分散した後、貯蔵タンクに送り、抄紙ヘッドタンクから坪量２５ｇ／ｍ２となるような抄造条件で、装飾側層の裏面に貼り付け層の抄合わせを行い、湿紙の不織布を抄造する。抄き合わされた湿紙の状態でプレスを行い、装飾側層表面がヤンキードライヤーに当たるようにして乾燥し、坪量６５ｇ／ｍ２の壁紙裏打ち用不織布原布を得た。
【００４４】
無機顔料として、二酸化チタン（商品名：ＴＩＴＯＮＥ（登録商標）  Ｒ−２５  堺化学工業株式会社製）、高分子エマルジョンとして、アクリルエマルジョン（商品名：ポリトロン（登録商標）  Ｚ４３１  旭化成ケミカルズ株式会社製）およびポリビニルアルコール（商品名：ＰＶＡ−１１７、株式会社クラレ製）をそれぞれ７０：２５：５の比率で水に分散、混合し、塗工液を作製した。本塗工液を含浸装置にて、上記壁紙裏打ち用不織布原布に乾燥質量２０ｇ／ｍ２を含浸し、乾燥した坪量８５ｇ／ｍ２の壁紙裏打ち用不織布を得た。
【００４５】
実施例２
実施例１の装飾側層のパルプ繊維、芯鞘繊維状バインダー、有機繊維、ＰＶＡ繊維状バインダーを７０：１０：１０：１０の比率に変えた以外は、実施例１と同様にして実施例２の壁紙裏打ち用不織布を得た。
【００４６】
実施例３
実施例１の装飾側層のパルプ繊維、芯鞘繊維状バインダー、有機繊維、ＰＶＡ繊維状バインダーを８０：１０：５：５の比率に、貼り付け層のパルプ繊維、芯鞘繊維状バインダー、有機繊維の比率を８０：１０：１０の比率に変えた以外は実施例１と同様にして実施例３の壁紙裏打ち用不織布を得た。
【００４７】
比較例１
実施例１の装飾側層のパルプ繊維、芯鞘繊維状バインダー、有機繊維、ＰＶＡ繊維状バインダーを８０：１０：１０：０の比率に、貼り付け層のパルプ繊維、芯鞘繊維状バインダー、有機繊維の比率を８０：１０：１０の比率に変えた以外は、実施例１と同様にして比較例１の壁紙裏打ち用不織布を得た。
【００４８】
比較例２
実施例１の装飾側層のパルプ繊維、芯鞘繊維状バインダー、有機繊維、ＰＶＡ繊維状バインダーを７０：１５：１５：０の比率に、貼り付け層のパルプ繊維、芯鞘繊維状バインダー、有機繊維の比率を７０：１５：１５の比率に変えた以外は、実施例１と同様にして比較例２の壁紙裏打ち用不織布を得た。
【００４９】
比較例３
実施例１の装飾側層のパルプ繊維、芯鞘繊維状バインダー、有機繊維、ＰＶＡ繊維状バインダーを６５：１５：１０：１０の比率に変えた以外は、実施例１と同様にして比較例３の壁紙裏打ち用不織布を得た。
【００５０】
比較例４
実施例１の装飾側層のパルプ繊維、芯鞘繊維状バインダー、有機繊維、ＰＶＡ繊維状バインダーを８５：５：５：５の比率に、貼り付け層のパルプ繊維、芯鞘繊維状バインダー、有機繊維の比率を８０：１０：１０の比率に変えた以外は、実施例１と同様にして比較例４の壁紙裏打ち用不織布を得た。
【００５１】
実施例４
実施例１の含浸装置による含浸乾燥質量を２５．０ｇ／ｍ２に変えた以外は、実施例１と同様にして実施例４の壁紙裏打ち用不織布を得た。
【００５２】
実施例５
実施例１の含浸装置による含浸乾燥質量を１８．５ｇ／ｍ２に変えた以外は、実施例１と同様にして実施例５の壁紙裏打ち用不織布を得た。
【００５３】
比較例５
実施例１の含浸装置による含浸乾燥質量を１８．０ｇ／ｍ２に変えた以外は、実施例１と同様にして比較例５の壁紙裏打ち用不織布を得た。
【００５４】
比較例６
実施例１の含浸装置による含浸乾燥質量を３０．０ｇ／ｍ２に変えた以外は、実施例１と同様にして比較例６の壁紙裏打ち用不織布を得た。
【００５５】
実施例６
実施例１のチタンに代わり、炭酸カルシウム（商品名：ＴＰ−１２３  奥多摩工業株式会社製）に変えた以外は、実施例１と同様にして実施例６の壁紙裏打ち用不織布を得た。
【００５６】
実施例７
実施例１のチタンに代わり、未焼成カオリン（商品名：ＮＵＣＬＡＹ  ＢＡＳＦ  ＣＯＲＰＯＲＡＴＩＯＮ製）に変えた以外は、実施例１と同様にして実施例７の壁紙裏打ち用不織布を得た。
【００５７】
比較例７
実施例１の含浸装置を表面塗工装置に変え、装飾側層面のみの塗工に変えた以外は、実施例１と同様にして比較例７の壁紙裏打ち用不織布を得た。
【００５８】
比較例８
実施例１の含浸装置を表面塗工装置に変え、貼り付け層面のみの塗工に変えた以外は、実施例１と同様にして比較例８の壁紙裏打ち用不織布を得た。
【００５９】
比較例９
実施例１の貼り付け層のパルプ繊維、芯鞘繊維状バインダー、有機繊維を８０：２０：０の比率に変えた以外は、実施例１と同様にして比較例９の壁紙裏打ち用不織布を得た。
【００６０】
比較例１０
実施例１の貼り付け層のパルプ繊維、芯鞘繊維状バインダー、有機繊維を８０：２０：０の比率に変え、含浸装置を表面塗工装置に変え、装飾側層のみの塗工に変えた以外は、実施例１と同様にして比較例１０の壁紙裏打ち用不織布を得た。
【００６１】
比較例１１
実施例１の貼り付け層のパルプ繊維、芯鞘繊維状バインダー、有機繊維を８０：２０：０の比率に変え、含浸装置を表面塗工装置に変え、貼り付け層側のみの塗工に変えた以外は、実施例１と同様にして比較例１１の壁紙裏打ち用不織布を得た。
【００６２】
実施例および比較例の壁紙裏打ち用不織布に対して、下記試験を実施し、結果を表１〜４に示した。
【００６３】
試験１（不透明度）
壁紙裏打ち用不織布の不透明度をＪＩＳ  Ｐ  ８１４９：２０００に準じて測定し、隠蔽性の評価を行った。壁紙裏打ち用不織布の不透明度が８４％以上、好ましくは８６％以上であれば隠蔽性が良好となり、壁紙メーカーにて改めて隠蔽性付与の工程を省略することが可能となる。
【００６４】
試験２（ブローイング）
壁紙裏打ち用不織布の製造において、抄き合わせた湿紙の不織布をプレスし、ヤンキードライヤーで乾燥する工程で、湿紙をタッチロールにて押し付ける際、湿紙にエアー溜まりがあった場合には、シワが発現する。この時のエアー溜まりを一般にブローイングと表現している。このブローイングによるシワの発現について、下記の度合いで評価した。
「×」ブローイングが発生し、紙面にシワが見られた。
「△」ブローイングは発生するが、シワは見られない。
「○」ブローイングが見られない。
【００６５】
試験３（毛羽立ち）
壁紙裏打ち用不織布を温度２３℃、湿度５０％ＲＨ環境下で２４時間調湿した後、ＭＤ方向（抄紙流れ方向、縦方向）３２ｃｍ×ＣＤ方向（横方向、幅方向）１５ｃｍとなるように裁断した。なお、サンプリングの際は紙面を擦らないように十分注意した。ガラス板上に坪量１５０ｇ／ｍ２の上質紙２枚を敷き、クリップにて固定した。次に幅２５０ｍｍ×長さ１３０ｍｍ×厚さ１５ｍｍの金属直方体（重さ４００ｇ）にガーゼを４重に巻きつけ、上質紙面を２回擦りガーゼ面をならした。上質紙上に壁紙裏打ち用不織布を、装飾側層を上にしてのせ、装飾側層表面を用意したガーゼを巻きつけた金属直方体にて、自重によりＭＤ方向に向かって１回擦った。壁紙裏打ち用不織布の向きを変え、先ほどとは逆方向に向かって１回擦り、中央部の５ｃｍ×１０ｃｍの面積表面を目視観測し、下記の度合いで評価した。
「◎」毛羽の数が０本
「○」毛羽の数が５本未満
「△」毛羽の数が５本以上１０本未満
「×」毛羽の数が１０本以上
【００６６】
試験４（壁面からの剥離性）
メチルセルロース系壁紙用粉末糊を５質量％濃度となるように水で希釈して十分撹拌した糊溶液を、壁紙裏打ち用不織布の貼り付け層面にウェット塗工量が１５０ｇ／ｍ２になるように塗工し、厚さ１２．５ｍｍの準不燃石膏ボード（商品名：タイガーハイクリンボード、吉野石膏社製）に貼着し、１０日後に、幅５ｃｍ、長さ１０ｃｍの長方形に切れ目を入れ、引張試験機（商品名：ＲＴＣ−１１５０、熊谷理器工業製）にて５０ｍ／ｍｉｎの定速且つ４０Ｎの一定加重下で剥がし、剥がれた状態を観察し、下記の度合いで評価した。剥離性は、剥離する速度と力によってバラツキが大きく、引張試験機を導入して測定した。
「○」石膏ボードと貼り付け層面の間で綺麗に剥離できた。
「△」石膏ボード表面に少量貼り付け層面の一部が残るが全面剥離できた。
「×」壁紙裏打ち用不織布の層間で剥離または切れた。
【００６７】
試験５（寸法安定性）
壁紙裏打ち用不織布を温度２０℃、湿度６５％ＲＨの環境下で２４時間以上調湿し、サンプルの横方向の長さ（原寸）を正確に測定する。このサンプルを温度２３℃の水中へ５分間浸した後、速やかにサンプルの長さを測定し、原寸に対する伸び率を求めた。０．０％に近い程、寸法安定性がよい。従来の経験則より伸び率は０．４％以内が望ましく、最低でも０．７％以内が必要である。
【００６８】
【表１】
0005829550.tif 000002
【００６９】
【表２】
0005829550.tif 000003
【００７０】
【表３】
0005829550.tif 000004
【００７１】
【表４】
0005829550.tif 000005
【００７２】
表１〜４の結果から明らかなように、本発明の実施例１〜５の壁紙裏打ち用不織布は、寸法安定性、不透明度、毛羽立ちおよび壁面からの剥離性に優れた壁紙用裏打ち用不織布として使用が可能である。
【００７３】
実施例１〜３、比較例１〜４から、有機繊維と繊維状バインダーの含有量が、不織布を構成する全繊維に対して、１８〜３０質量％であり、壁紙装飾層側の繊維状バインダーとしてポリビニルアルコール繊維を含有している実施例１〜３においては、ブローイングによるシワの発生もなく、不透明度、寸法安定性、壁面からの剥離性も良好で、毛羽立ちも発生しない結果となった。比較例１においては、装飾側層が繊維状バインダーとしてＰＶＡ繊維を含有していないため、ブローイングによるシワが発生し、毛羽も多く、壁面から剥離する際に、壁面に壁紙裏打ち用不織布が残った。比較例２においては、装飾側層が繊維状バインダーとしてＰＶＡ繊維を含有していないため、毛羽立ちが発生した。比較例３においては、有機繊維と繊維状バインダーの含有量が３０質量％を超えているため、ブローイングによるシワが発生し、壁面から剥離する際に、壁面に壁紙裏打ち用不織布が残った。比較例４においては、有機繊維と繊維状バインダーの含有量が１８質量未満であるため、ブローイングによるシワが発生し、壁面から剥離する際に、装飾側層と貼り付け層との間で層間剥離が生じた。
【００７４】
実施例１、４、５と比較例５、６から、被覆層の両面における付着量が１８．５ｇ／ｍ２未満である場合、不透明度が低くなり、壁面からの剥離において、少量の不織布が壁面に残る結果となった（比較例５）。被覆層の両面における付着量が２５．０ｇ／ｍ２超である場合、不透明度は高くなるが、操業性に影響を及ぼす結果となり、壁面から剥離する際に、壁面に壁紙裏打ち用不織布が残った。被覆層の付着量を適正値にすることで、壁面からの剥離性を良好なものにすることが可能である。
【００７５】
実施例１、６、７の比較から、被覆層における無機顔料の変更で不透明度が変化することがわかり、二酸化チタンを使用した場合が良好な結果となった。
【００７６】
実施例１と比較例７、８から、含浸装置での両面塗工をそれぞれの面での表面塗工に変えることで、不透明性は得られるものの未塗工面側で剥離性の不良や表面の毛羽立ちが発生する結果となった。
【００７７】
実施例１と比較例７、８、９、１０、１１から、貼り付け層の有機繊維を抜いた場合には、壁面からの剥離する際に、層間剥離や紙層取られが発生する結果となった。
【産業上の利用可能性】
【００７８】
本発明の活用例として、寸法安定性を有し、壁面からの剥離が良好な印刷や塗工適性を有する壁紙等が挙げられる。